硫酸亜鉛含有酸性溶液を処理して該溶液から少なくとも1つの溶融金属を分離し、該分離すべき金属がインジウム、ガリウムおよびゲルマニウムからなる群のうちの1つである方法において、前記硫酸亜鉛含有溶液を中和し、前記分離すべき金属の群のうちの少なくとも1つをセメンテーション段階2にて亜鉛粉末を用いて前記溶液から分離することを特徴とする硫酸亜鉛含有酸性溶液の処理方法。請求項1に記載の方法において、セメンテーションの前に前記硫酸亜鉛含有溶液を事前中和段階1においてpH値25~35に中和することを特徴とする方法。請求項2に記載の方法において、前記事前中和段階で形成された沈殿物は、前記硫酸亜鉛溶液のガリウムおよびインジウムとの第1の部分を含むことを特徴とする方法。請求項2に記載の方法において、前記事前中和段階で形成された沈殿物は、固液分離によって前記硫酸亜鉛含有溶液から分離され、該生成された沈殿物は沈殿物洗浄および浸出段階4に送られることを特徴とする方法。請求項2に記載の方法において、前記事前中和段階で形成された沈殿物は、前記硫酸亜鉛含有溶液から分離せず、前記固形物含有溶液を前記セメンテーション段階2に送ることを特徴とする方法。請求項1に記載の方法において、前記硫酸亜鉛含有溶液は銅も含み、該銅は、前記セメンテーション段階2で該溶液から還元沈殿されることを特徴とする方法。請求項1に記載の方法において、前記セメンテーション段階2では、前記溶融して含まれるゲルマニウムが前記硫酸亜鉛含有溶液から還元沈殿されることを特徴とする方法。請求項1に記載の方法において、前記溶融して含まれるインジウムの第2の部分が前記セメンテーション段階2で前記硫酸亜鉛含有溶液から還元沈殿されることを特徴とする方法。請求項1に記載の方法において、前記溶融して含まれるガリウムの第2の部分が前記セメンテーション段階2で前記硫酸亜鉛含有溶液から沈殿することを特徴とする方法。請求項1に記載の方法において、前記硫酸亜鉛含有溶液から前記セメンテーション段階2で分離された金属またはその化合物が固液分離によって溶融状態から分離され、前記沈殿物洗浄および浸出段階4に送られることを特徴とする方法。請求項1に記載の方法において、セメンテーションの後、前記ガリウムを含む硫酸亜鉛含有溶液はガリウム沈殿段階3に送られ、該ガリウムの第3を沈殿させるために該沈殿段階において前記溶液をpH値32~40に中和することを特徴とする方法。請求項1に記載の方法において、前記セメンテーション段階で形成された沈殿物は前記硫酸亜鉛含有溶液から分離されず、前記固形物含有溶液が前記ガリウム沈殿段階3に送られることを特徴とする方法。請求項1および2に記載の方法において、前記事前中和段階1およびセメンテーション段階2で形成された沈殿物は前記硫酸亜鉛含有溶液から分離されず、前記固形物含有溶液が前記ガリウム沈殿段階3に送られることを特徴とする方法。請求項1および11に記載の方法において、前記ガリウム沈殿段階3で形成された沈殿物は前記沈殿物洗浄および浸出段階4に送られることを特徴とする方法。前記請求項のいずれかに記載の方法において、前記セメンテーション段階2および沈殿段階1、3で形成された沈殿物は、前記分離すべき金属を浸出させ、またそれらを前記金属銅堆積物から分離するために、前記沈殿物洗浄および浸出段階4の酸含有溶液とともに処理されることを特徴とする方法。実施例1本実施例は事前中和段階を示し、これによって酸化亜鉛を用いた数段階でpH2の硫酸亜鉛溶液をpH値3に中和した。還流コンデンサ、ミキサ、温度計、およびpHレドックスセンサを備えた2Lガラス反応器に硫酸亜鉛溶液を入れた。溶液は、ホットプレート上で65°Cの温度まで加熱した。テストの進行とともに、pH値は微細な酸化亜鉛で徐々に上昇させた。各pH段階45分ごとに、サンプル採取前に系を安定させることができた。サンプリングの後、次のpH値に達するまでさらに酸化亜鉛を加えた。サンプリング中、pHおよびレドックス値を測定した。テスト結果を表1に示す。この表は、銅、鉄および亜鉛はあまり沈殿していないが、溶融ガリウム濃度が130mglのレベルから485mglのレベルまで減少し、インジウムが105mglのレベルから803mglまで減少したことを示している。少量のゲルマニウムも沈殿した。実施例2このテストでは、硫酸亜鉛溶液のセメンテーションをおおよそ3のpH値で行った。テスト設備は、事前中和の実施例1のそれと同様である。硫酸亜鉛溶液はこのテスト用に作成した。亜鉛粉末を加える前の時点におけるその初期濃度を表2に示す。このテストでは、1回当り15gの亜鉛粉末を徐々に加え、その後、サンプル採取前にスラリを30分間安定化させ、その後に次の亜鉛粉末1回分を加えた。サンプリング中、pHおよびレドックス値を測定した。セメンテーションテスト結果を表2および表3に示す。表2は、銅およびインジウムが完全に還元されて溶液から沈殿分離され、溶液のpHがおおよそ30の値であるとゲルマニウムがほぼ完全に還元されたことを示している。ガリウムもいくらか沈殿分離されるが、ガリウムの融点は約30°Cであるので、還元されず、何かの化合物、たとえば水酸化物として沈殿する。表3の沈殿物分析は、沈殿物中の、とくにインジウムの濃度とガリウムおよびゲルマニウムの濃度も、後続の浸出段階でそれらを分離すれば更なる処理を経済的に実行可能な溶液を生ずる程度の大きさであったことを示している。実施例3テスト設備は、事前中和の実施例1および2のそれと同様である。表4に示す初期濃度の硫酸亜鉛溶液をこのテスト用に作成した。溶液のpHは当初25であり、溶液は実施例1の方法で中和した。この後、溶液は実施例2の方法によってpH値約35でセメンテーションに供した。その結果を表4に示す。溶液分析を表の上部に、また沈殿物分析を表の下部に示す。本表は、溶液をまず事前中和し、次に亜鉛粉末で還元沈殿すると、とくにインジウムおよびゲルマニウムがよく回収されることを示している。約20のガリウムが溶融状態にとどまったが、これは溶液をさらに中和することによって溶液から沈殿分離できる。実施例4本実施例によるテストは実施例3と同様の方法で行ったが、使用したインジウム、ガリウムおよびゲルマニウムの初期濃度は実施例3より低かった。その結果を表5に示す。少量のインジウムの再溶解が見られるものの、銅、インジウムおよびゲルマニウムは亜鉛粉末セメンテーションでほぼ完全に還元された。ガリウムは、溶液をpH値25から35に中和した際に部分的に沈殿するが、溶液をpH値40に中和するとGa沈殿段階ですべて沈殿する。この実施例は、この段階でゲルマニウムがいくらか再溶解しているため、供給溶液中のゲルマニウムが多量であれば、Ga沈殿前に溶液を固液分離に送ることが有利であるという結論にもなる。各実施例に示すように、溶融銅はセメンテーション段階でほとんど完全に還元沈殿する。これは、それによって後続の工程段階、すなわち鉄沈殿における銅の沈殿が避けられるため、本プロセスにとって有利である。直接浸出に関するかぎり、鉄は一般にゲータイトとして沈殿する。鉄沈殿物は工程廃棄物であるため、鉄沈殿物と一緒に沈殿する銅は失われる。